КЕРАМИЧЕСКАЯ МАССА
CERAMIC MASS

Изобретение относится к составам керамических масс, используемых в производстве изделий хозяйственно-бытового и декоративно-художественного назначения.
Известна керамическая масса, содержащая, мас. %: глина легкоплавкая 20-40; глина тугоплавкая 25-35; глинистые отходы обогащения циркон-ильменитовой руды - остальное [1].
Задача изобретения - снижение температуры обжига изделий из керамической массы.
Технический результат достигается тем, что керамическая масса, содержащая глину легкоплавкую, включает циркон, фосфорит и вспученный перлит при следующем соотношении компонентов, мас. %: глина легкоплавкая 82-87; циркон 3-5; фосфорит 1-2; вспученный перлит 8-12.
В таблице приведены составы керамической массы.
В составе керамической массы могут быть использованы качественные глины легкоплавкие любых месторождений.
Компоненты дозируют в требуемых количествах, размалывают до порошкообразного состояния, смешивают. Массу увлажняют до 18-26% и формуют из нее изделия пластическим способом. Изделия сушат до влажности не более 6% и обжигают при температуре 930-970°C. Возможна роспись изделий (до обжига) цветными ангобами.
Источники информации
1. SU №1451128, 1989.